(57)【要約】【課題】環境に配慮して輸送中の物品を確実に保護できる。【解決手段】紙基材（１１）と、前記紙基材（１１）の一方の面に発泡シート（１４）と、前記紙基材（１１）の他方の面に発泡インキ層（１２）とを有することを特徴とするシート。前記発泡シート（１４）は、ポリオレフィン樹脂からなり、厚みが０．８ｍｍ〜５．０ｍｍであり、発泡倍率が１５倍〜５０倍であることが好ましく、また、発泡インキ層（１２）の発泡倍率が５倍〜１５倍であることが好ましい。【選択図】図１
2018069460.tif 000002
【特許請求の範囲】
【請求項１】
紙基材と、前記紙基材の一方の面に発泡シートと、前記紙基材の他方の面に発泡インキ層とを有することを特徴とするシート。
【請求項２】
前記発泡シートが、ポリオレフィン樹脂からなることを特徴とする請求項１記載のシート。
【請求項３】
前記発泡インキ層の発泡倍率が５倍〜１５倍であることを特徴とする請求項１又は２に記載のシート。
【請求項４】
前記発泡シートの厚みが０．８ｍｍ〜５．０ｍｍであり、前記発泡シートの発泡倍率が１５倍〜５０倍であることを特徴とする請求項１〜３のいずれか１項に記載のシート。
【請求項５】
請求項１〜４のいずれか１項に記載のシートから、前記発泡インキ層を外側に、前記発泡シートを内側にして形成されている包装袋。
【発明の詳細な説明】
【技術分野】
【０００１】
本発明は、シート及び包装袋に関する。
【背景技術】
【０００２】
従来から、宅配便や郵便等の物流を利用して物品を輸送する場合、物品を段ボール箱等の包装容器に梱包して輸送している。
【０００３】
また、従来から、包装容器に梱包された物品を、輸送中に生ずる衝撃等から、適切に保護するために、包装容器にプラスチック気泡シートやバラ緩衝材等の緩衝材を多量に詰めその中に物品を埋没させて梱包することが行われることがある。
【０００４】
しかしながら、緩衝材を多量に詰めその中に物品を埋没させても、輸送中に、包装容器内で物品が動いてしまい、緩衝効果が弱まる虞があるという問題がある。
【０００５】
また、割れ易い物のように衝撃に弱い物品を包装容器に梱包する場合、物品の容積に比べて極めて大容積の緩衝材が使用されることが多く、過剰梱包となり、輸送後に不用になった緩衝材が大量にゴミとして処分されることになって、環境に配慮されたものではなく、コストも嵩みやすいという問題がある。
【０００６】
このような問題を解決するために、近年、台紙に物品を載せてシュリンクフィルムで包み、段ボール箱の底にホットメルト接着剤で貼り付ける方法が採られている（例えば特許文献１参照）。
【０００７】
しかしながら、この方法を行うには、シュリンクの設備を導入しなければならず、シュリンクフィルムと紙とを分別廃棄しなければないないという問題がある。
【先行技術文献】
【特許文献】
【０００８】
【特許文献１】特開２０１６−２２９５８号公報
【発明の概要】
【発明が解決しようとする課題】
【０００９】
本発明は、このような問題を鑑みてなされたもので、環境に配慮して輸送中の物品を確実に保護できることを課題とする。
【課題を解決するための手段】
【００１０】
本発明において上記課題を解決するために、まず請求項１の発明では、
紙基材と、前記紙基材の一方の面に発泡シートと、前記紙基材の他方の面に発泡インキ層とを有することを特徴とするシートとしたものである。
【００１１】
また、請求項２の発明では、
前記発泡シートが、ポリオレフィン樹脂からなることを特徴とする請求項１記載のシートとしたものである。
【００１２】
また、請求項３の発明では、
前記発泡インキ層の発泡倍率が５倍〜１５倍であることを特徴とする請求項１又は２に
記載のシートとしたものである。
【００１３】
また、請求項４の発明では、
前記発泡シートの厚みが０．８ｍｍ〜５．０ｍｍであり、前記発泡シートの発泡倍率が１５倍〜５０倍であることを特徴とする請求項１〜３のいずれか１項に記載のシートとしたものである。
【００１４】
また、請求項５の発明では、
請求項１〜４のいずれか１項に記載のシートから、前記発泡インキ層を外側に、前記発泡シートを内側にして形成されている包装袋としたものである。
【発明の効果】
【００１５】
請求項１の発明は、紙基材と、前記紙基材の一方の面に発泡シートと、前記紙基材の他方の面に発泡インキ層とを有するので、発泡インキ層を外側に発泡シートを内側にして物品を包装し包装容器に梱包すると、発泡インキ層が、包装容器の内での物品の滑りを抑制し、発泡シートが、物品に加わる衝撃を吸収して和らげ、確実に物品を保護し、無傷で輸送でき、しかも、包装に使用する量が少なくても良く、環境に配慮されたものになっているという効果がある。
【００１６】
請求項２の発明は、発泡シートが、ポリオレフィン樹脂からなるので、より一層、衝撃を吸収して和らげることができて、より確実に物品を保護できるという効果がある。
【００１７】
請求項３の発明は、前記発泡インキ層の発泡倍率が５倍〜１５倍であるので、包装容器の内での物品の滑りを、より一層抑制できて、より確実に物品を保護でき、しかも、発泡状態が良いという効果がある。
【００１８】
請求項４の発明は、前記発泡シートの厚みが０．８ｍｍ〜５．０ｍｍであり、前記発泡シートの発泡倍率が１５倍〜５０倍であるので、より一層、衝撃を吸収して和らげることができるだけではなく、突刺し強度も高くできるので、より確実に物品を保護でき、さらに加工適性に優れるという効果がある。
【００１９】
請求項５の発明は、請求項１〜４のいずれか１項のシートから、前記発泡インキ層を外側に、前記発泡シートを内側にして形成されている包装袋であるので、上記請求項１〜４のいずれか１項の発明の効果がある。
【００２０】
以上、本発明は、環境に配慮して輸送中の物品を確実に保護できるという効果がある。
【図面の簡単な説明】
【００２１】
【図１】本発明のシートの層構成の一例を示す断面図。
【図２】本発明のシートの層構成の他の例を示す断面図。
【図３】発泡インキ層の滑り抑制を確かめる方法を示す図。
【発明を実施するための形態】
【００２２】
以下に、本発明の一実施形態を説明する。
【００２３】
本発明のシートは、図１に示すように、紙基材１１と、紙基材１１の一方の面に積層された接着層１３と、接着層１３に積層された発泡シート１４と、紙基材１１の他方の面に
形成された発泡インキ層１２とを有する。
【００２４】
本発明のシートは、発泡インキ層１２を外側に発泡シート１４を内側にして物品を包装し、包装された物品を、段ボール箱等の包装容器に梱包して輸送するのに用いられるものである。
【００２５】
紙基材１１は、紙からなる紙層である。
【００２６】
発泡インキ層１２は、炭化水素系ガスを内包したマイクロカプセルをインキ中に混合させた発泡インキを、紙基材１１の片面に塗布し乾燥させ、次いで熱を加えて、炭化水素系ガスを気化させることでマイクロカプセルを熱膨張させ、熱膨張したマイクロカプセルがインキのビヒクルとして存在する樹脂成分を押し広げることで形成された発泡層である。マクロカプセル外殻は、熱可塑性樹脂で、例えば、エチレン酢酸ビニル共重合体、アクリル系樹脂等が用いられる。
【００２７】
発泡インキ層１２は、本発明のシートで包装された物品の外側に位置し、輸送中に、段ボール箱等の包装容器の内での滑りを抑制するためのもので、発泡倍率が５〜１５倍であると、包装容器の内での物品の滑りを抑制する効果が高くなり、しかも発泡状態が良いので好ましい。尚、発泡インキ層１２の発泡倍率は、（マイクロカプセルが熱膨張する前の密度）／（マイクロカプセルが熱膨張した後の密度）として表される。
【００２８】
包装容器の内面にも発泡インキ層を設けると、本発明のシートで包装された物品の滑りを一層抑制することができる。但し、包装容器が段ボール箱の場合、段ボールの罫線部分や貼り合せの部分には発泡インキを塗布しない方が良い。
【００２９】
接着層１３は、発泡シート１４を紙基材１１に接着するものであって、例えばポリエチレンによって形成されている。
【００３０】
発泡シート１４は、樹脂中にガスを細かく分散させ、発泡状（フォーム）又は多孔質形状にしてシート状に成形されものである。この樹脂としては、ポリエチレン（ＰＥ）、ポリプロピレン（ＰＰ）等のポリオレフィン樹脂が、緩衝性に優れるので、好ましい。
【００３１】
発泡シート１４は、本発明のシートで包装された物品の内側に位置し、衝撃を吸収して和らげるためのもので、発泡シート１４の厚みは、耐衝撃性、突刺し強度、加工適性の観点から、０．８ｍｍ〜５．０ｍｍが好ましく、外形の体積に対する収容量の体積比や、製造の容易さを考慮すると、より好ましくは０．８〜２．５ｍｍである。また、発泡シート１４の発泡倍率は、耐衝撃性の観点から、２０〜５０倍程度が好ましく、より好ましくは３０〜４０倍程度である。尚、発泡シート１４の発泡倍率は、（発泡前の樹脂の密度）／（発泡後の樹脂の密度）として表される。
【００３２】
本発明のシートは、発泡インキ層１２を外側に発泡シート１４を内側にして物品を包装して段ボール箱等の包装容器に梱包すると、発泡インキ層１２が、包装容器の内での物品の滑りを抑制し、発泡シート１４が、物品に加わる衝撃を吸収して和らげるので、確実に物品を保護し、無傷で輸送でき、しかも、包装に使用する量が少なくても良く、環境に配慮されたものになっている。
【００３３】
本発明のシートは、例えば、以下のような方法によって製造される。まず、エクストルージョンラミネーションのようなルーダー加工によって、紙基材１１の一方の面に、接着層１３を積層し、熱ラミネート加工によって、紙基材１１の一方の面に積層された接着層１３に、発泡シート１４を積層する。或いは、ルーダー加工によって、紙基材１１の一方の面に積層された接着層１３に、発泡シート１４を積層しても良い。
【００３４】
次に、紙基材１１の他方の面に、グラビア印刷により発泡インキを塗布し、乾燥させ、次いで熱を加えて、マイクロカプセルを熱膨張させることで発泡インキ層１２を形成する。
【００３５】
本発明のシートは、図２に示すように、紙基材１１と、紙基材１１の一方の面に積層された接着層１３と、接着層１３に積層された発泡シート１４と、紙基材１１の他方の面に形成された発泡インキ層１２とを有するだけではなく、発泡シート１４に積層されたシーラント層１５も有しても良い。このように、発泡シート１４に積層されたシーラント層１５を有する場合、シーラント層１５同士を対向させてヒートシールすることで、包装袋を容易に作成できる。
【００３６】
シーラント層１５には、例えば、直鎖状低密度ポリエチレン（ＬＬＤＰＥ）、高密度ポリエチレン（ＨＤＰＥ）等を使用することができる。シーラント層１５は、包装袋の内面となり物品に接触する層であり、包装袋に物品を滑り込ませる際の滑り性を考慮するとシーラント層１５が滑りやすい高密度ポリエチレン（ＨＤＰＥ）であることが好ましい。
【００３７】
本発明の発泡シート１４に積層されたシーラント層１５を有するシートは、例えば、以下のような方法によって製造される。まず、エクストルージョンラミネーションのようなルーダー加工によって、紙基材１１の一方の面に、接着層１３を積層する。また、熱ラミネート加工によって、発泡シート１４に、シート状のシーラント層１５を積層する。そして、熱ラミネート加工によって、紙基材１１の一方の面に積層された接着層１３に、発泡シート１４及びシーラント層１５の積層体を積層する。或いは、ルーダー加工によって、紙基材１１の一方の面に積層された接着層１３に、発泡シート１４及びシーラント層１５の積層体を積層しても良い。
【００３８】
次に、紙基材１１の他方の面に、グラビア印刷により発泡インキを塗布し、乾燥させ、次いで熱を加えて、マイクロカプセルを熱膨張させることで発泡インキ層１２を形成する。
【実施例】
【００３９】
以下に、本発明の実施例を説明する。
【００４０】
＜発泡インキ層の発泡倍率と滑り抑制との関係＞
発泡インキ層の発泡倍率と滑り抑制との関係を確かめるために、以下の実験を行った。
【００４１】
まず、クラフト紙の片面に、発泡倍率が、それぞれ、４倍以下、５倍、１０倍、１５倍、１６倍以上の発泡インキ層を有するものを用意した。ここで、発泡倍率は、マイクロカプセルの粒径、マイクロカプセルを熱膨張させるときの温度、発泡インキの塗布量によって変えた。また、発泡の状態も観察し、良い場合を○、悪い場合を×とした。
【００４２】
次に、図３に示すように、片面に発泡インキ層２２を有するクラフト紙２１を、発泡インキ層２２が段ボールのライナー紙３０に接するように、段ボールのライナー紙３０に載せ、段ボールのライナー紙３０を傾かせて水平に対する角度θを、１０°、２０°、３０°にして、クラフト紙２１の滑り抑制を観察し、滑らなかった場合を○、滑った場合を×とした。
【００４３】
以下に、滑り抑制と発泡の状態との観察結果を、表１に示す。
【００４４】
【表１】
2018069460.tif 000003
【００４５】
表１から、本発明のシートで発泡インキ層を外側に発泡シートを内側にして包装された物品を、段ボール箱に梱包したときに、この段ボール箱内での滑りを抑制し、しかも、発泡インキ層の発泡状態が良いという条件を満たすためには、発泡インキ層の発泡倍率は、発泡倍率が５〜１５倍であることが好ましく、より好ましくは１０〜１５倍であることが明らかである。
【００４６】
＜実施例１＞
坪量７５ｇ／ｍ２のクラフト紙の一方の面に、厚さ１５μｍのポリエチレン（ＰＥ）を積層し、このポリエチレンに、厚さ１．５ｍｍで発泡倍率が３０倍の発泡ポリエチレン（ＰＥ）シートを積層し、そして、このクラフト紙の他方の面に、グラビア印刷で、発泡インキを塗布し乾燥させて５ｇ／ｍ２の厚さとし、さらに、熱を加えて、マイクロカプセルを熱膨張させて発泡倍率を１０倍にして、層構成が、発泡インキ層（乾燥膜厚５ｇ／ｍ２、発泡倍率１０倍）／クラフト紙（坪量７５ｇ／ｍ２）／ポリエチレン層（厚さ１５μｍ）／発泡ポリエチレンシート（厚さ１．５ｍｍ、発泡倍率３０倍）である実施例１のシートを得た。
【００４７】
割れ易い陶磁器の皿１枚を、少量の実施例１のシートで発泡インキ層を外側に発泡ポリエチレンシートを内側にして包装して、Ｂフルートの段ボールからなる段ボール箱の中央に入れて梱包し、このようにして皿を梱包した段ボール箱を、実施例１の段ボール箱とした。
【００４８】
＜比較例１＞
実施例１と同じ陶磁器の皿１枚を、気泡緩衝材として、多量の川上産業株式会社製のプチプチ（登録商標）で包装して、実施例１と同じＢフルートの段ボールからなる段ボール箱の中央に入れて梱包し、このようにして皿を梱包した段ボール箱を、比較例１の段ボール箱とした。
【００４９】
＜比較例２＞
実施例１と同じＢフルートの段ボールからなる段ボール箱の中で、実施例１と同じ陶磁器の皿１枚の周囲に多量のバラ緩衝材を敷き詰めて梱包し、このようにして皿を梱包した段ボール箱を、比較例２の段ボール箱とした。
【００５０】
＜評価＞
実施例１、比較例１、比較例２、それぞれの段ボール箱を、それぞれ５０個、東京から名古屋まで宅配便で配送し、開封して、梱包されていた皿が無傷か或いは損傷しているかを調べた。その結果、実施例１では、５０枚の皿すべてが無傷であるのに対して、比較例１及び２では、５０枚の皿の中で１枚に擦れ傷があった。
【００５１】
また、陶磁器の皿１枚を包装するのに、実施例１のシートは少量で良く、環境に配慮したものになっており、環境配慮の観点から○であるのに対して、比較例１では、多量の気泡緩衝材を使用しており、環境に配慮したものになっておらず、環境配慮の観点から×である。また、比較例２では、陶磁器の皿１枚の周囲に敷き詰めるのにバラ緩衝材を多量に使用しているので環境に配慮したものにはなっておらず、環境配慮の観点から×である。
【００５２】
また、陶磁器の皿１枚を実施例１のシートで発泡インキ層を外側に発泡ポリエチレンシートを内側にして包装したものは、段ボール箱内で滑り難く、段ボール箱内での滑り抑制の観点から○であるのに対して、比較例１の陶磁器の皿１枚をプチプチ（登録商標）で包装したものは、実施例１のシートで発泡インキ層を外側に発泡ポリエチレンシートを内側にして包装したものよりも、やや滑りやすく、段ボール箱内での滑り抑制の観点から△であり、比較例２の陶磁器の皿１枚の周囲にバラ緩衝材で敷き詰めたものは、段ボール箱内で動き易く、段ボール箱内での滑り抑制の観点から×である。
【００５３】
以上の評価を、以下の表２に、まとめて示す。
【００５４】
【表２】
2018069460.tif 000004
【００５５】
実施例１のシートは、発泡インキ層が段ボール箱内での滑りを抑制し、発泡ポリエチレンシートで衝撃を吸収して和らげるので、それを少量使用して割れ易い陶磁器製の皿１枚を発泡インキ層を外側に発泡ポリエチレンシートを内側にして包装して段ボール箱に入れても、無傷で配送でき、しかも、使用するのは少量であるので環境に配慮したものになっている。
【００５６】
これに対して、比較例１のプチプチ（登録商標）は、それを多量に使用して割れ易い陶磁器製の皿１枚を包装して段ボール箱に入れても、段ボール箱内で、やや滑り易いために、配送すると擦れ傷が付くことがあり、しかも、使用するのは多量であるので環境に配慮したものになっていない。
【００５７】
同様に、比較例２のバラ緩衝材は、それを多量に使用して、段ボール箱の中で、割れ易い陶磁器の皿１枚の周囲に敷き詰めても、皿が動き易いために、配送すると擦れ傷が付くことがあり、しかも、使用するのは多量であるので環境に配慮したものになっていない。
【符号の説明】
【００５８】
１１…紙基材
１２…発泡インキ層
１３…接着層
１４…発泡シート
１５…シーラント層
２１…クラフト紙
２２…発泡インキ層
３０…段ボールのライナー紙
θ…角度
【図１】
2018069460.tif 000005
【図２】
2018069460.tif 000006
【図３】
2018069460.tif 000007